Dispersion liquide de graphène, caractérisée en ce qu’elle comprend entre 0,1 et 50 g/L de graphène et une viscosité absolue mesurée à 25°C à l’aide d’un rhéomètre comprise entre 5mPa.s et 100Pa.s. Dispersion liquide de graphène selon la précédente revendication, caractérisée en ce que le graphène est sous forme de feuillets et en ce qu’au moins un feuillet présente une épaisseur inférieure à 10 couches atomiques. Dispersion liquide de graphène selon la précédente revendication, caractérisée en ce que qu’au moins un feuillet présente une épaisseur de feuillet inférieure à 5 couches atomiques. Dispersion liquide de graphène selon l’une revendications 2 ou 3, caractérisée en ce que chaque feuillet présente une épaisseur inférieure à 10 couches atomiques, préférentiellement inférieure à 5 couches atomiques. Dispersion liquide de graphène selon l’une des précédentes revendications, caractérisée en ce qu’elle ne comprend pas d’agrégat. Dispersion liquide de graphène selon l’une des précédentes revendications, caractérisée en ce qu’elle comprend une matrice visqueuse aqueuse comprenant un mélange d’eau et d’au moins un agent de viscosité, l’agent de viscosité étant présent à une concentration comprise entre 0,1 et 30% en poids du poids total de la dispersion. Dispersion liquide de graphène selon la précédente revendication, caractérisée en ce que l’agent de viscosité est choisi parmi la famille des polymères acryliques, des polyéthers, des alginates, des argiles ou des dérivés de la cellulose. Dispersion liquide de graphène selon l’une des revendications1 à 5, caractérisée en ce qu’elle comprend une matrice visqueuse organique et au moins un agent de viscosité, l’agent de viscosité étant présent à une concentration d’au moins 10% en poids du poids total de la dispersion. Dispersion liquide de graphène selon la précédente revendication, caractérisée en ce que l’agent de viscosité est choisi parmi la famille des époxy, des élastomères, des polyuréthanes, des polyéthylènes, des polypropylènes, des polyamides, des polyéthercétones, des particules inorganiques, métalliques et carbonées. Dispersion liquide de graphène selon l’une des revendications 1 à 7, caractérisé en ce que ce la dispersion présente un spectre d’absorption présentant un pic à 269nm. Dispersion liquide de graphène selon l’une des revendications 1 à 7 ou selon la revendication 10, caractérisée en ce qu’elle comprend 3 bandes vibrationnelles observées par spectrophotométrie RAMAN : - 1350 cm-1 (pic D) ; - 1580 cm-1 (pic G) ; et - entre 2680 et 2700 cm-1 (pic 2D). Dispersion liquide de graphène selon la précédente revendication, caractérisée en qu’elle présente : - un ratio d’intensité pic D / intensité pic G inférieur à 1,5 ; et - un ratio d’intensité pic 2D / intensité G supérieur à 1. Dispersion liquide de graphène selon l’une des revendications 11 ou 12, caractérisée en qu’elle comprend : - un pic D présentant une largeur à mi-hauteur inférieur à 33 cm-1 ; et/ou - un pic 2D présentant une largeur à mi-hauteur inférieur à 55cm-1. Dispersion liquide de graphène selon l’une des précédentes revendications, obtenue par un procédé comprenant la mise en œuvre des étapes suivante : 1) Solubilisation de graphite réalisée sous atmosphère inerte formant une solution de graphènure ; 2) Oxydation de la solution de graphènure obtenue à l’étape 1) pour obtenir une dispersion organique de graphène ; et 3) Transfert de la dispersion organique de graphène obtenue à l’étape 2) dans une matrice visqueuse formant une dispersion liquide de graphène. Dispersion liquide de graphène selon la précédente revendication, caractérisée en ce que l’étape 1) de solubilisation réalisée sous atmosphère inerte du graphite du procédé comprend les étapes suivantes : a) Intercalation d’au moins un métal alcalin dans du graphite conduisant à un composé d’intercalation du graphite ; et b) Exfoliation chimique combinée à une exfoliation mécanique du composé d’intercalation du graphite, caractérisées en ce que le composé d’intercalation du graphite est mélangé à un solvant dans un régime turbulent présentant : - un nombre de Reynolds supérieur à 1000 ; - un nombre de Froude inférieur à 1 ; et - un taux de cisaillement inférieur à 400s-1, de façon à obtenir une solution de graphènure. Procédé d’obtention d’une dispersion liquide de graphène caractérisé en ce qu’il comprend les étapes suivantes : 1) Solubilisation de graphite réalisée sous atmosphère inerte formant une solution de graphènure ; 2) Oxydation de la solution de graphènure obtenue à l’étape 1) pour obtenir une dispersion organique de graphène ; et 3) Transfert de la dispersion organique de graphène obtenue à l’étape 2) dans une matrice visqueuse formant une dispersion liquide de graphène. Procédé selon la précédente revendication, caractérisé en ce que la matrice visqueuse de l’étape 3) présente une viscosité absolue mesurée à 25°C à l’aide d’un rhéomètre comprise entre 5mPa.s et 100Pa.s. Procédé selon l’une des revendications 16 ou 17, caractérisé en ce que la matrice visqueuse de l’étape 3) est choisi parmi une matrice visqueuse aqueuse ou une matrice visqueuse organique. Procédé selon la précédente revendication, caractérisé en ce que la matrice visqueuse aqueuse comprend un mélange d’eau et d’au moins un agent de viscosité, ledit au moins un agent de viscosité étant choisi parmi la famille des polymères acryliques, des polyéthers, des alginates, des argiles, ou des dérivés de la cellulose. Procédé selon la revendication 19, caractérisé en ce que la matrice visqueuse organique comprend un mélange de solvant organique et d’au moins un agent de viscosité, ledit au moins un agent de viscosité étant choisi parmi la famille des époxy, des élastomères, des polyuréthanes, des polyéthylènes, des polypropylènes, des polyamides, des polyéthercétones, des particules inorganiques, métalliques et carbonées. Procédé selon l’une des revendications 16 à 20, caractérisé en ce que l’étape de solubilisation réalisée sous atmosphère inerte du graphite comprend les étapes suivantes : a) Intercalation d’au moins un métal alcalin dans du graphite conduisant à un composé d’intercalation du graphite ; et b) Exfoliation chimique combinée à une exfoliation mécanique du composé d’intercalation du graphite, caractérisées en ce que le composé d’intercalation du graphite est mélangé à un solvant dans un régime turbulent présentant : - un nombre de Reynolds supérieur à 1000 ; - un nombre de Froude inférieur à 1 ; et - un taux de cisaillement inférieur à 400s-1, de façon à obtenir une solution de graphènure. Procédé selon la précédente revendication, caractérisé en ce que l’exfoliation chimique de l’étape b) est réalisée en exposant le composé d’intercalation du graphite à un solvant polaire aprotique, ledit solvant polaire aprotique ayant une constante diélectrique comprise entre 5 et 200. Procédé selon précédente revendication, caractérisé en ce que le solvant polaire aprotique est choisi parmi le tétrahydrofurane (THF), le N-méthyl-2-pyrrolidone (NMP), le 2-Méthyltétrahydrofurane (Me-THF) et le cyclopentylmethylether. Procédé selon l’une des revendications 21 à 23, caractérisé en ce que le composé d’intercalation du graphite se présente sous la forme d’un composé binaire de formule KC8. Procédé selon l’une des revendications 21 à 24, caractérisé en ce que l’exfoliation chimique est réalisée avec un ratio composé d’intercalation du graphite / solvant polaire aprotique compris entre 1 et 50g/L. Utilisation d’une dispersion liquide de graphène selon l’une des revendications 1 à 15 en tant qu’additif. Utilisation d’une dispersion liquide de graphène selon l’une des revendications 1 à 15 pour la fabrication de composants électronique ou microélectroniques, tels que des condensateurs ou les transistors.